(57)【要約】【課題】  駆動電圧が低く、長期的な信頼性に優れた高分子分散型液晶表示素子、特に低駆動電圧であって、電圧保持率の低下、Ｎ−Ｉ転移点の低下、焼き付きの発生がなくアクティブ駆動に好適に使用することのできる高分子分散型液晶表示素子を提供する。【解決手段】  少なくとも電極層を有する一対の対向した基板の間を実質的に液晶組成物と高分子物質からなる調光層が満たしており、該調光層の基板と接する界面における液晶組成物部分の面積と高分子物質部分の面積との割合が式（１）【数１】2007065286.tif 000051（式中、ＳＬＣは液晶部分を合計した面積、ＳＰＬは高分子物質部分を合計した面積を表す。）を満たすことを特徴とする高分子分散型液晶表示素子。【選択図】        なし【特許請求の範囲】
【請求項１】
少なくとも電極層を有する一対の対向した基板の間に液晶組成物及び高分子物質により形成された調光層を有し、該調光層が基板と接する界面において、基板と液晶組成物が接する部分の面積：ＳＬＣ及び基板と高分子物質が接する部分の面積：ＳＰＬが式（１）
【数１】
2007065286.tif 000038
の関係を満たすことを特徴とする高分子分散型液晶表示素子。
【請求項２】
調光層が、一般式（Ｉ−ａ）
【化１】
2007065286.tif 000039
（式中、Ａ１及びＡ９はそれぞれ独立して水素原子又はメチル基を表し、Ａ２及びＡ８はそれぞれ独立して単結合又は炭素原子数１から１５のアルキレン基を表し、該アルキレン基中に存在する１個又は２個以上のＣＨ２基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子、メチル基、エチル基で置換されていても良く、Ａ３及びＡ６はそれぞれ独立して炭素原子数２から２５のアルキル基を表し、該アルキル基中に存在する１個又は２個以上のＣＨ２基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から２４のアルキル基で置換されていても良く、Ａ４及びＡ７はそれぞれ独立して水素原子、又は炭素原子数１から２５のアルキル基を表し、該アルキル基中に存在する１個又は２個以上のＣＨ２基は酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から２４のアルキル基で置換されていても良く、Ａ５は炭素原子数１から４０のアルキレン基を表し、該アルキレン基中に存在する１個又は２個以上のＣＨ２基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子、メチル基、エチル基で置換されていても良い。）で表される化合物及び、
一般式（ＩＩ−ａ）
【化２】
2007065286.tif 000040
（式中、Ｒ１は炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ１、は１，４−フェニレン基、１，４−シクロヘキシレン基又は１，３−ジオキサン−２，５−ジイル基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｃ２及びＣ３はそれぞれ独立して１，４−フェニレン基、１，４−シクロヘキシレン基、デカヒドロナフタレン−２，６−ジイル基、１，２，３，４−テトラヒドロナフタレン−２，６−ジイル基、２，６−ナフチレン基、又はインダン−２，５−ジイル基、を表し、該１，４−フェニレン基、１，２，３，４−テトラヒドロナフタレン−２，６−ジイル基、２，６−ナフチレン基、インダン−２，５−ジイル基は非置換であるか又は置換基として１個又は２個以上のフッ素原子、塩素原子、メチル基又はトリフルオロメチル基又はトリフルオロメトキシ基を有することができ、
Ｚ１及びＺ２はそれぞれ独立して、単結合、−ＣＨ２ＣＨ２−、−Ｃ≡Ｃ−、又は−ＣＦ２Ｏ−、−ＣＯＯ−、又は−ＯＣＯ−を表し、
Ｘ１はフッ素原子、塩素原子、トリフルオロメチル基、又はトリフルオロメトキシ基、ＣＦ２Ｈ基、又はイソシアネート基を表し、
ｎ１は、０、１又は２を表す。ただし、ｎ１＝２の場合、複数存在する各Ｃ１及び各Ｚ１はそれぞれ同じあっても、異なっていてもでなくて良い。）で表される化合物を含有する組成物を重合させてなる請求項１記載の高分子分散型液晶表示素子。
【請求項３】
一般式（ＩＩ−ａ）で表される化合物のうち、少なくとも１種類以上が一般式（III−ａ）
【化３】
2007065286.tif 000041
（式中、R１１は炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ１１は１，４−フェニレン基又は１，４−-シクロヘキシレン基を表し、該１，４−-フェニレン基は非置換であるか又は置換基として１個又は２個以上のフッ素原子、塩素原子、メチル基又はトリフルオロメチル基又はトリフルオロメトキシ基を有することができ、
Ｚ１１は単結合又は−ＣＨ２−ＣＨ２−を表し、
Ｘ１１は、炭素原子数１から１０のアルキル基又は炭素原子数２から１０のアルケニル基（該アルキル基又はアルケニル基中に存在する１個又は２個以上のＣＨ２基は、酸素原子が相互に直接結合しないものとして、酸素原子で置換されていてもよい。）、フッ素原子、塩素原子、イソシアネート基、トリフルオロメチル基、トリフルオロメトキシ基、ジフルオロメトキシ基又は一般式（III−ｂ）を表し、
【化４】
2007065286.tif 000042
（式中、Ｃ１２は１，４−フェニレン基又は１，４−-シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｘ１８は、炭素原子数１から１０のアルキル基又は炭素原子数２から１０のアルケニル基（該アルキル基又はアルケニル基中に存在する１個又は２個以上のＣＨ２基は、酸素原子が相互に直接結合しないものとして、酸素原子で置換されていてもよい。）、フッ素原子、塩素原子、イソシアネート基、トリフルオロメチル基、トリフルオロメトキシ基、又はジフルオロメトキシ基基を表す。）
Ｘ１２からＸ１７はそれぞれ独立して、水素原子、フッ素原子、塩素原子、トリフルオロメチル基、トリフルオロメトキシ基、メチル基、メトキシ基又はエチル基を表し、
ｎ１１は０又は１を表す。）
で表される化合物である請求項２記載の高分子分散型液晶表示素子。
【請求項４】
一般式（ＩＩ−ａ）で表される化合物のうち、少なくとも１種類以上が一般式（ＩＶ−ａ）及び一般式（ＩＶ−ｂ）
【化５】
2007065286.tif 000043
【化６】
2007065286.tif 000044
（式中、Ｒ２１及びＲ３１はそれぞれ独立して、炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ２１及びＣ３１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ２１フェニル基又は、シクロヘキシル基を表し、
Ｙ３１は１，４−フェニレン基又は１，４−シクロヘキシレン基を表し、
Ｘ２１及びＸ３１はそれぞれ独立して、フッ素原子、塩素原子、イソシアネート基、トリフルオロメチル基、トリフルオロメトキシ基又はジフルオロメトキシ基を表し、
Ｘ２２からＸ２６及びＸ３２からＸ３６はそれぞれ独立して、水素原子、フッ素原子、塩素原子、トリフルオロメチル基又はトリフルオロメトキシ基を表し、
Ｚ２１及びＺ３１はそれぞれ独立して、単結合又は−ＣＨ２−ＣＨ２−を表し、
Ｚ２２及びＺ３２はそれぞれ独立して、単結合、−ＣＨ２−ＣＨ２−又は−ＣＦ２Ｏ−を表し、
ｎ２１及びｎ３１は０又は１を表す。）
で表される化合物群から選ばれた化合物である請求項２又は、３記載の高分子分散型液晶表示素子。
【請求項５】
一般式（ＩＩ−ａ）で表される化合物のうち、少なくとも１種類以上が一般式（Ｖ−ａ）及び一般式（Ｖ−ｂ）
【化７】
2007065286.tif 000045
【化８】
2007065286.tif 000046
（式中、Ｒ４１及びＲ５１はそれぞれ独立して、炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ４１及びＣ５１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ４１はフェニル基又は、シクロヘキシル基を表し、
Ｙ５１は１，４−フェニレン基又は１，４−シクロヘキシレン基を表し、
Ｘ４１及びＸ５１はそれぞれ独立して、フッ素原子、塩素原子、イソシアネート基、トリフルオロメチル基、トリフルオロメトキシ基又はジフルオロメトキシ基を表し、
Ｘ４２からＸ４５及びＸ５２からＸ５５はそれぞれ独立して、水素原子、フッ素原子、塩素原子、トリフルオロメチル基又はトリフルオロメトキシ基を表し、
Ｚ４１及びＺ５１はそれぞれ独立して、単結合又は−ＣＨ２−ＣＨ２−を表し、
Ｚ４２及びＺ５２はそれぞれ独立して、単結合、−ＣＨ２−ＣＨ２−又は−ＣＦ２Ｏ−を表し、
ｎ４１及びｎ５１は０又は１を表す。）
で表される化合物群から選ばれた化合物である請求項２、３又は、４記載の高分子分散型液晶表示素子。
【請求項６】
調光層が、一般式（ＶＩ−ａ）
【化９】
2007065286.tif 000047
（式中、Ｒ６１及びＲ６２はそれぞれ独立して、炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ６１、Ｃ６２及びＣ６３はそれぞれ独立して１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｚ６１及びＺ６２はそれぞれ独立して、単結合又は−ＣＨ２ＣＨ２−を表し、
ｎ６１は、０、１又は２を表す。ただし、ｎ６１＝２の場合、各Ｃ６１及び各Ｚ６１は同じでなくて良い。）
で表される化合物を含有する組成物を重合させてなる請求項１、２、３、４、又は５記載の高分子分散型液晶表示素子。
【請求項７】
調光層が、一般式（ＶＩＩ−ａ）
【化１０】
2007065286.tif 000048
（式中、Ｒ７１は炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ７１、Ｃ７２及びＣ７３はそれぞれ独立して１，４−フェニレン基、１，４−シクロヘキシレン基又はインダン−２，５−ジイル基、を表し、該１，４−フェニレン基、インダンー２，５−ジイル基は非置換であるか又は置換基として１個又は２個以上のフッ素原子、塩素原子、メチル基又はトリフルオロメチル基又はトリフルオロメトキシ基を有することができ、
Ｚ７１及びＺ７２はそれぞれ独立して、単結合、−ＣＨ２ＣＨ２−又は−ＣＦ２Ｏ−を表し、
Ｘ７１はフッ素原子、塩素原子、トリフルオロメチル基又はトリフルオロメトキシ基、ＣＦ２Ｈ基、イソシアネート基を表し、
ｎ７１は、0、1又は2を表す。ただし、ｎ７１＝２の場合、各Ｃ７１及び各Ｚ７１は同じでなくて良い。）
で表される化合物を含有する組成物を重合させてなる請求項１、２、３、４、５、又は６記載の高分子分散型液晶表示素子。
【請求項８】
一般式（III−ａ）において、Ｘ１２からＸ１７のうち少なくとも１つ以上、４つ以下が、フッ素原子又はメチル基である請求項３、４、５、６、又は７記載の高分子分散型液晶表示素子。
【請求項９】
基板の調光層に接する側にポリイミド膜を配置した請求項１、２、３、４、５、６、７、又は８記載の高分子分散型液晶表示素子。
【請求項１０】
調光層が基板と接する界面において、基板と液晶組成物が接する部分の面積：ＳＬＣ及び基板と高分子物質が接する部分の面積：ＳＰＬ式（２）
【数２】
2007065286.tif 000049
の関係を満たす請求項１、２、３、４、５、６、７、８、又は９記載の高分子分散型液晶表示素子。
【請求項１１】
電極層が、基板の調光層と接する側に配置され、調光層が直接電極層に接している請求項１、２、３、４、５、６、７、又は８記載の高分子分散型液晶表示素子。
【請求項１２】
請求項１、２、３、４、５、６、７、８、９、１０、又は１１記載のアクティブ駆動高分子分散型液晶表示素子。
【請求項１３】
調光層が液晶の連続相中に透明性高分子物質の３次元網目構造を形成して成る、請求項１、２、３、４、５、６、７、８、９、１０、１１、又は１２に記載の高分子分散型液晶表示素子。
【請求項１４】
一般式（ＶIII−ａ）
【化１１】
2007065286.tif 000050
（式中、Ｂ１は水素原子又はメチル基を表し、Ｂ２は単結合又は炭素原子数１から３のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子で置換されていても良く、Ｂ３及びＢ４はそれぞれ独立して炭素原子数３から１１のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子で置換されていても良い。）
で表される化合物を少なくとも１種類含有する請求項１、２、３、４、５、６、７、８、９、１０、１１、１２、又は１３に記載の高分子分散型液晶表示素子。
【発明の詳細な説明】
【技術分野】
【０００１】
本発明は高分子分散型液晶表示素子に関し、特に信頼性に優れると同時に低い駆動電圧特性を有する高分子分散型液晶表示素子に関する。
【背景技術】
【０００２】
高分子分散型液晶表示素子は、偏光板を必要としないため、従来の偏光板を用いた、TN、STN、IPS又はVAモードの液晶表示素子に比べ、明るい表示が実現できるメリットがあり、素子の構成も単純であることから、非特許文献１に見られるような調光ガラス等の光シャッター用途、時計等セグメント表示用途に応用されている。また、高精細表示を実現する為、非特許文献２及び非特許文献３に見られるように、アクティブ駆動素子と組み合わせて、プロジェクター用途、反射型ディスプレイ用途等への応用も検討されている。
【０００３】
高分子分散型液晶表示素子をアクティブ駆動で動作させる為には、低い電圧により駆動できると共に、高い電圧保持率を有することが必要となり、さらに実用的な表示素子においてはこれらの特性が幅広い温度範囲で達成されなければならない。低電圧駆動の技術として、特許文献１に液晶の連続相中に透明性固体物質を３次元網目状構造に形成した技術が開示されており、特許文献２、特許文献３、及び特許文献４には側鎖型ラジカル重合性化合物を用いて、低駆動電圧を達成する技術が開示されているが、これらの発明においては液晶材料としてシアノ系化合物をを用いているため信頼性に問題があり、特にアクティブ駆動素子への応用はできないものであった。
【０００４】
また、特許文献５にはフッ素系の液晶組成物を用いて高電圧保持率及び低駆動電圧を達成した例が開示されている。しかし、当該引用文献においては透明性電極層上に直接、液晶材料と透明性固体物質よりなる調光層が接触する素子構成が開示されており、このように液晶材料が直接電極層に接する構成になっていると、経時により素子の電圧保持率が低下したり、液晶材料のＮ―Ｉ転移点が低下したり、焼き付きが発生するなど素子の信頼性に問題があった。
【０００５】
さらに特許文献６には、高分子分散型液晶表示素子の基板上にポリアミド樹脂又はポリイミド樹脂より成る保護膜を形成することが開示されている。このような保護膜が形成されていれば、上記した信頼性の問題は解決される。しかしながら、電極層と液晶材料の間にポリアミド樹脂やポリイミド樹脂等が介在すると高分子分散型液晶表示素子の駆動電圧が高くなってしまうという問題があった。
【０００６】
【特許文献１】特開平１−１９８７２５号公報（請求項１）
【特許文献２】特開平６−３２７６１号公報（９から１２頁）
【特許文献３】特開平１１−２９５２７号公報（１９から２２頁）
【特許文献４】特開２００２−２９３８２７号公報（１７から１８頁）
【特許文献５】特開平９−２５５９５４号公報（１６から２４頁）
【特許文献６】特開平８−１０６０８２（請求項２から３、及び３頁）
【非特許文献１】ディスプレイ国際ワークショップ（ＩＤＷ）’’９７ダイジェスト、１９９７年    （１５６ページ）
【非特許文献２】１９９１年  ソサイエティー・フォオ・インフォメーション・ディスプレイ    （ＳＩＤ）  インターナショナル・シンポジウム  ダイジェスト・オブ・    テクニカル・ペーパー  （２５１頁）
【非特許文献３】２００１年  ソサイエティー・フォオ・インフォメーション・ディスプレイ    （ＳＩＤ）  インターナショナル・シンポジウム  ダイジェスト・オブ・    テクニカル・ペーパー  （２６４頁）
【発明の開示】
【発明が解決しようとする課題】
【０００７】
本発明の課題は、駆動電圧が低く、長期的な信頼性に優れた高分子分散型液晶表示素子、特に低駆動電圧であって、電圧保持率の低下、Ｎ−Ｉ転移点の低下、焼き付きの発生がなくアクティブ駆動に好適に使用することのできる高分子分散型液晶表示素子を提供することである。
【課題を解決するための手段】
【０００８】
少なくとも電極層を有する一対の対向した基板の間を実質的に液晶組成物及びと高分子物質により形成されたからなる調光層を有しが満たしており、該調光層のが基板と接する界面において、基板とおける液晶組成物が接する部分の面積：ＳＬＣと及び基板と高分子物質が接する部分の面積：ＳＰＬとがの割合が下式（１）を満たすことを特徴とする高分子分散型液晶表示素子
【０００９】
【数１】
2007065286.tif 000002
【００１０】
（式中、ＳＬＣは液晶部分を合計した面積、ＳＰＬは高分子物質部分を合計した面積を表す）の関係を満たすことを特徴とする高分子分散型液晶表示素子により上記課題は解決される。
【発明の効果】
【００１１】
本発明によれば、低い駆動電圧であって、長期間にわたり電圧保持率の低下、Ｎ−Ｉ転移点の低下、焼き付きの発生がなく、高い信頼性を有する高分子分散型表示素子を提供できる。
【発明を実施するための最良の形態】
【００１２】
以下に本発明の一例について説明する。本発明の高分子分散型液晶表示素子は、液晶材料からなる液晶組成物と重合性化合物を主な構成成分とする高分子分散型液晶表示素子用組成物を、少なくとも電極層を有し、少なくとも片側は実質的に透明である一対の対向した基板の間に注入し、熱、又は紫外線等の活性エネルギー線を作用させることによって重合性化合物を重合させ、液晶組成物と相分離させることによって作製される。
【００１３】
このようにして作製された高分子分散型表示素子の調光層は一般的に、高分子のマトリックス中に液晶組成物の微小液滴が分散した形態（いわゆるＰＤＬＣ）となるか、液晶組成物の連続相中にポリマーネットワークが張りめぐされた形態（いわゆるＰＮＬＣ）となる。いずれの場合も一断面を切り出すと、その面には液晶組成物が露出した部分と高分子物質が露出した部分とがあり、該面における両者の存在比は概略、用いた高分子分散型液晶表示素子用組成物中に含まれていた液晶組成物と重合性化合物の含有量比率により決まる。一般的に高分子分散型液晶表示素子用組成物中に含まれる液晶組成物と重合性化合物の比率は、相分離のしやすさ、作製された素子の特性から、液晶組成物が５９〜８９％となる範囲が好ましい。このため、高分子分散型液晶表示素子の任意の一断面における液晶組成物露出部分の面積は、全体の過半数を占めることが通常である。
【００１４】
ここで高分子分散型液晶表示素子の調光層と電極の界面状態が高分子分散型液晶表示素子の信頼性に与える影響について説明する。高分子分散型液晶表示素子の電極に調光層の液晶組成物部分が直接接触すると、高分子分散型液晶表示素子の電圧保持率、Ｎ−Ｉ転移点等が低下しやすく、焼き付きなどの不具合が起こりやすくなる。特に高分子分散型表示素子に熱や光等の外的ストレスを与えるとこのような不具合が顕著に起こりやすい。この理由については完全には分からないが、電極から液晶へのイオン成分の移行、電極表面での電気化学的反応、電極表面への特定の液晶化合物の吸着等が考えられる。また、アクティブ駆動の高分子分散型液晶表示素子の場合は、ＴＦＴが液晶組成物が直接接触することも好ましくなく、上記したような不具合の他にＴＦＴ素子の特性低下も引き起こされる。
【００１５】
以上のように、高分子分散型液晶表示素子の信頼性を確保するためには、電極やＴＦＴ素子に対する液晶組成物の直接的な接触を避ける必要がある。その手段としては、ポリマーからなる保護層を電極と調光層の間に設けると良い。このポリマーとしてはポリイミド系樹脂、ポリアミド系樹脂、アクリル樹脂、エポキシ樹脂、ウレタン樹脂、ポリエステル系樹脂、セルロース等を用いることができる。特徴としては、絶縁性の薄膜を形成できるポリマーが好ましい。
【００１６】
上記のポリマーのうち、一般的な液晶表示素子に広く用いられているポリイミドは本発明においても特に好適に用いることができ、絶縁性、耐久性も高いことから好ましい。
ポリイミドとしては、その前駆体として、一般色（１）
【００１７】
【化１】
2007065286.tif 000003
【００１８】
（式中、Ｒ1は４価の、脂環式、芳香族または複素環式の炭化水素残基を示し、基中にハロゲン等の基を有することもでき、Ｒ2は２価の炭化水素残基を示し、基中に−Ｏ−、−Ｓ−、またはハロゲン原子またはシアノ基を有することもできる。）で示される構造単位を有するポリアミック酸を用いて製造された物が用いられる。すなわち、ポリアミック酸としては、ピロメリット酸二無水物のような芳香族環を有するテトラカルボン酸二無水物や、シクロブタン酸テトラカルボン酸二無水物等の脂環式テトラカルボン酸二無水物にジアミノ化合物を反応させて得られるポリアミック酸等が好ましく用いられる。
【００１９】
テトラカルボン酸二無水物としては、メチルピロメリット酸二無水物、３，３’，４，４’−ビフェニルテトラカルボン酸二無水物、３，３’，４，４’−ベンゾフェノンテトラカルボン酸二無水物、３，３’，４，４’−ジフェニルメタンテトラカルボン酸二無水物、３，３’，４，４’−ジフェニルエーテルテトラカルボン酸二無水物、３，３’，４，４’−ジフェニルスルホンテトラカルボン酸二無水物、２，３，６，７−ナフタレンテトラカルボン酸二無水物、３，３’，４，４’−ジフェニルプロパンテトラカルボン酸二無水物、２，２−ビス〔４−（３，４−ジカルボキシフェノキシ）フェニル〕プロパンテトラカルボン酸二無水物、２，２−ビス〔４−（３，４−ジカルボキシフェノキシ）フェニル〕ヘキサフルオロプロパンテトラカルボン酸二無水物、２，２−ビス〔４−（３，４−ジカルボキシフェノキシ）フェニル〕オクチルテトラカルボン酸二無水物、２，２−ビス〔４−（３，４−ジカルボキシベンゾイルオキシ）フェニル〕プロパンテトラカルボン酸二無水物、２，２−ビス〔４−（３，４−ジカルボキシベンゾイルオキシ）フェニル〕トリデカンテトラカルボン酸二無水物、２，２−ビス〔４−（３，４−ジカルボキシフェノキシ）フェニル〕トリデカンテトラカルボン酸二無水物、シクロペンタンテトラカルボン酸二無水物、シクロブタンテトラカルボン酸二無水物、ブタンテトラカルボン酸二無水物、１，４−シクロヘキサンジカルボン酸、１，４−シクロヘキサンジカルボン酸クロライド、４，４’ジフェニルエーテルジカルボン酸、４，４’ジフェニルエーテルジカルボン酸クロライド、４，４’ジフェニルメタンジカルボン酸、４，４’ジフェニルメタンジカルボン酸クロライド、イソフタル酸、イソフタル酸クロライド、アジピン酸、アジピン酸クロライド、ステアリン酸、ステアリン酸クロライド、ピロメリット酸二無水物、３，３’，４，４’−ビフェニルテトラカルボン酸二無水物、２，２’，３，３’−ビフェニルテトラカルボン酸二無水物、２，３，３’，４’−ビフェニルテトラカルボン酸二無水物、３，３’，４，４’−ベンゾフェノンテトラカルボン酸二無水物、２，３，３’，４’−ベンゾフェノンテトラカルボン酸二無水物、２，２’，３，３’−ベンゾフェノンテトラカルボン酸二無水物、ビス（３，４−ジカルボキシフェニル）スルホン酸二無水物、１，２，５，６−ナフタリンテトラカルボン酸二無水物、２，３，６，７−ナフタリンテトラカルボン酸二無水物等の芳香族系テトラカルボン酸二無水物を、また、脂環式テトラカルボン酸としては、シクロブタン、シクロヘキサン、シクロオクタン、ビシクロオクタン等の環を有する脂環式テトラカルボン酸の二無水物や下記の構造式の物をあげることができる。
【００２０】
【化２】
2007065286.tif 000004
【００２１】
また、ポリアミック酸のもう一方の原料であるジアミノ化合物としては、ｍ−フェニレンジアミン、４，４’−ジアミノジフェニルエーテル、３，３’−ジアミノジフェニルエーテル、４，４’−ジアミノジフェニルメタン、３，３’−ジアミノジフェニルメタン、４，４’−ジアミノジフェニルプロパン、３，３’−ジアミノジフェニルプロパン、４，４’−ジアミノジフェニルスルホン、３，３’−ジアミノジフェニルスルホン、１，５−ジアミノナフタレン、２，６−ジアミノナフタレン、４，４’−ジアミノターフェニル、１，１−メタキシリレンジアミン、１，４−ジアミノシクロヘキサン、イソフタル酸ジヒドラジド、セバシン酸ジヒドラジド、コハク酸ジヒドラジド、３，３’−ジメチル−４，４’−ジアミノジフェニルメタン、３，３’−ジブチル−４，４’−ジアミノジフェニルメタン、３，３’−ジブトキシ−４，４’−ジアミノジフェニルメタン、２，４−ジアミノ−１−オクチルベンゼン、２，４−ジアミノ−１−オクチルオキシベンゼン、２，４−ジアミノ−１−メトキシメチレンベンゼン、２，４−ジアミノ−１−ブトキシメチレンベンゼン、３，３’−ジメチル−４，４’−ジアミノジフェニルエーテル、１，６−ジアミノヘキサン、１，８−ジアミノオクタン、１，１０−ジアミノデカン、１，１２−ジアミノドデカン、２，２−ビス〔４−（ｐ−アミノフェノキシ）フェニル〕プロパン、２，２−ビス〔４−（ｐ−アミノフェノキシ）フェニル〕ブタン、２，２−ビス〔４−（ｐ−アミノフェノキシ）フェニル〕ペンタン、２，２−ビス〔４−（ｐ−アミノフェノキシ）フェニル〕ヘキサン、２，２−ビス〔４−（ｐ−アミノフェノキシ）フェニル〕オクタン、２，２−ビス〔４−（ｐ−アミノフェノキシ）フェニル〕デカン、２，２−ビス〔４−（ｐ−アミノフェノキシ）フェニル〕トリデカン、２，２−ビス〔４−（ｐ−アミノフェノキシ）フェニル〕ペンタデカン、２，２−ビス〔４−（ｐ−アミノフェノキシ）フェニル〕メタン、２，２−ビス〔４−（ｐ−アミノフェノキシ）フェニル〕スルホン、２，２−ビス〔４−（ｐ−アミノフェノキシ）フェニル〕ケトン、２，２−ビス〔４−（ｐ−アミノフェノキシ）フェニル〕ビフェニル、２，２−ビス〔４−（ｐ−アミノフェノキシ）フェニル〕シクロヘキサン、２，２−ビス〔４−（ｐ−アミノフェノキシ）フェニル〕メチルシクロヘキサン、２，２−ビス〔４−（ｐ−アミノフェノキシ）フェニル〕プロピルシクロヘキサン、
【００２２】
ビス〔４−（ｐ−アミノベンゾイルオキシ）安息香酸〕プロパン、ビス〔４−（ｍ−アミノベンゾイルオキシ）安息香酸〕プロパン、ビス〔４−(ｐ−アミノベンゾイルオキシ)安息香酸〕ペンタン、ビス〔４−（ｐ−アミノベンゾイルオキシ）安息香酸〕オクタン、ビス〔４−（ｐ−アミノベンゾイルオキシ）安息香酸〕エタン、ビス〔４−（ｐ−アミノベンゾイルオキシ）安息香酸〕デカン、ビス〔４−（ｐ−アミノベンゾイルオキシ）安息香酸〕シクロヘキサン、ビス〔４−（ｐ−アミノベンゾイルオキシ）安息香酸〕メチルシクロヘキサン、ビス〔４−（ｐ−アミノベンゾイルオキシ）安息香酸〕メタン、ビス〔４−（ｐ−アミノベンゾイルオキシ）安息香酸〕ブタン、ビス〔４−（ｍ−アミノベンゾイルオキシ）安息香酸〕ブタン、ビス〔４−（ｐ−アミノメチルベンゾイルオキシ）安息香酸〕プロパン、ビス〔４−（ｐ−アミノエチルベンゾイルオキシ）安息香酸〕プロパン、ビス〔４−（ｐ−アミノベンゾイルオキシ）安息香酸〕オクタデカン、ビス〔４−（ｐ−アミノベンゾイルオキシ）安息香酸〕ヘプタン、ビス（ｐ−アミノベンゾイルオキシ）プロパン、ビス（ｐ−アミノベンゾイルオキシ）メタン、ビス（ｐ−アミノベンゾイルオキシ）エタン、ビス（ｐ−アミノベンゾイルオキシ）ブタン、ビス（ｐ−アミノベンゾイルオキシ）ペンタン、ビス（ｐ−アミノベンゾイルオキシ）ヘキサン、ビス（ｐ−アミノベンゾイルオキシ）ヘプタン、ビス（ｐ−アミノベンゾイルオキシ）オクタン、ビス（ｐ−アミベンゾイルオキシ）ノナン、ビス（ｐ−アミノベンゾイルオキシ）デカン、ビス（ｐ−アミノベンゾイルオキシ）ドデカン、ビス（ｐ−アミノベンゾイルオキシ）ドデカン、ビス（ｐ−アミノベンゾイルオキシ）テトラデカン、ビス（ｐ−アミノベンゾイルオキシ）オクタデカン、２，２−ビス〔４−（４−アミノフェノキシ）フェニル〕ヘキサフルオロプロパン、２，２−ビス〔４−（３−アミノフェノキシ）フェニル〕ヘキサフルオロプロパン、２，２−ビス〔４−（２−アミノフェノキシ）−３，５−ジメチルフェニル〕ヘキサフルオロプロパン、ｐ−ビス（４−アミノ−２−トリフルオロメチルフェノキシ）ベンゼン、
【００２３】
４，４’−ビス（４−アミノ−２−トリフルオロメチルフェノキシ）ビフェニル、４，４’−ビス（４−アミノ−２−トリフルオロメチルフェノキシ）ジフェニルスルホン、ジアミノシロキサン、１，１−ビス〔４−（４−アミノフェノキシ）フェニル〕シクロヘキサン、１，１−ビス〔４−（４−アミノフェノキシ）フェニル〕−４−メチルシクロヘキサン、１，１−ビス〔４−（４−アミノフェノキシ）フェニル〕−４−エチルシクロヘキサン、１，１−ビス〔４−（４−アミノフェノキシ）フェニル〕−４−プロピルシクロヘキサン、１，１−ビス〔４−（４−アミノフェノキシ）フェニル〕−４−ブチルシクロヘキサン、１，１−ビス〔４−（４−アミノフェノキシ）フェニル〕−４−ペンチルシクロヘキサン、１，１−ビス〔４−（４−アミノフェノキシ）フェニル〕−４−ヘキシルシクロヘキサン、１，１−ビス〔４−（４−アミノフェノキシ）フェニル〕−４−ヘプチルシクロヘキサン、１，１−ビス〔４−（４−アミノフェノキシ）フェニル〕−４−オクチルシクロヘキサン、２，２−ビス〔４−（４−アミノフェノキシ）フェニル〕プロパン、２，２−ビス〔４−（４−アミノフェノキシ）フェニル〕ブタン、２，２−ビス〔４−（４−アミノフェノキシ）フェニル〕ペンタン、２，２−ビス〔４−（４−アミノフェノキシ）フェニル〕ヘキサン、２，２−ビス〔４−（４−アミノフェノキシ）フェニル〕ヘプタン、２，２−ビス〔４−（４−アミノフェノキシ）フェニル〕オクタン、２，２−ビス〔４−（４−アミノフェノキシ）フェニル〕ノナン、２，２−ビス〔４−（４−アミノフェノキシ）フェニル〕デカン、２，２−ビス〔４−（４−アミノフェノキシ）フェニル〕ドデカン、１，１−ビス〔４−（４−アミノベンジル）フェニル〕シクロヘキサン、１，１−ビス〔４−（４−アミノベンジル）フェニル〕−４−メチルシクロヘキサン、１，１−ビス〔４−（４−アミノベンジル）フェニル〕−４−エチルシクロヘキサン、１，１−ビス〔４−（４−アミノベンジル）フェニル〕−４−プロピルシクロヘキサン、１，１−ビス〔４−（４−アミノベンジル）フェニル〕−４−ブチルシクロヘキサン、１，１−ビス〔４−（４−アミノベンジル）フェニル〕−４−ペンチルシクロヘキサン、１，１−ビス〔４−（４−アミノベンジル）フェニル〕メタン、４，４’−ジアミノフェニルエーテル、４，４’−ジアミノジフェニルメタン、４，４’−ジアミノジフェニルスルホン、４，４’−ジアミノジフェニルスルフィド、４，４’−ジ（メタ−アミノフェノキシ）ジフェニルスルホン、４，４’−（パラ−アミノフェノキシ）ジフェニルスルホン、オルト−フェニレンジアミン、メタ−フェニレンジアミン、パラ−フェニレンジアミン、ベンジジン、２，２’−ジアミノベンゾフェノン、４，４’−ジアミノベンゾフェノン、４，４’−ジアミノジフェニル−２，２’−プロパン、１，５−ジアミノナフタレン、１，８−ジアミノナフタレン、２，２−ビス〔４−（４−アミノフェノキシ）フェニル〕ヘキサメチルプロパン等の芳香族ジアミノ化合物、ならびに１，４−ジアミノシクロヘキサン、４，４’−ジアミノジシクロヘキシルメタン等の脂環式ジアミノ化合物がある。しかし、本発明で用いられる保護層の原料であるテトラカルボン酸二無水物およびジアミノ化合物は、これらに限定されるものではない。また、酸無水物およびジアミノ化合物はそれらの二種類以上を組み合わせて用いることもできる。
【００２４】
本発明に関わるポリイミド保護膜を電極等を含む基板上に設けるには、一般にポリイミド化合物は溶媒に不溶であるため、この前駆体であるテトラカルボン酸二無水物とジアミノ化合物の縮合によって得られるポリアミック酸を溶媒に溶かして、基板上に塗布した後、加熱してイミド化する方法が用いられる。具体的には、ポリアミック酸をＮ−メチル−２−ピロリドン（ＮＭＰ）、ジメチルアセトアミド（ＤＭＡｃ）、ジメチルホルムアミド（ＤＭＦ）、ジメチルスルホキシド（ＤＭＳＯ）、ブチルセルソルブ（ＢＣ）、エチルカルビトール、プロピレングリコールモノブチルエーテル、３−メチル−３−メトキシブタノールなどの溶剤に溶解し、ポリアミック酸の０．１〜３０重量％溶液、好ましくは１〜１０重量％溶液に調製し、この溶液を刷毛塗り法、浸積法、回転塗布法、スプレー法、印刷法などにより塗布し、基板上に塗膜を形成する。塗膜形成後、５０℃〜１５０℃、好ましくは８０℃〜１２０℃で溶媒を蒸発させた後、１５０℃〜４００℃、好ましくは１８０℃〜２８０℃で加熱処理を行ない、脱水閉環反応をさせてポリベンジルイミド系高分子膜からなる液晶配向膜を設ける。
得られた高分子膜の基板への密着性が良好でない場合には、事前に基板表面上にシランカップリング剤で表面処理を行なった後、高分子膜を形成すれば接着性は改善される。
【００２５】
次に、液晶組成物とこれが接する界面とのアンカリングエネルギーと、高分子分散型液晶表示素子の駆動電圧の関係について説明する。
高分子分散型液晶表示素子の駆動電圧に関する記述として、特開平6-222320号公報において次式の関係が示されている。
【００２６】
【数２】
2007065286.tif 000005
（Ｖthはしきい値電圧を表わし、1Kii及び2Kiiは弾性定数を表わし、ｉは１、２又は３を表わし、Δεは誘電率異方性を表わし、＜ｒ＞は透明性高分子物質界面の平均空隙間隔を表わし、Ａは液晶組成物とこれが接する界面との間に働くアンカリングエネルギーを表わし、ｄは透明性電極を有する基板間の距離を表わす。）
【００２７】
これによると、高分子分散型液晶表示素子の駆動電圧は、透明性高分子物質界面の平均空隙間隔、基板間の距離、液晶組成物の弾性定数・誘電率異方性、及び液晶組成物とこれが接する界面とのアンカリングエネルギーによって決定される。すなわち、液晶組成物とこれが接する界面とのアンカリングエネルギーが大きいほど、高分子分散型液晶表示素子の駆動電圧は高くなる。
【００２８】
このアンカリングエネルギーは、液晶組成物と接する界面が何であるかによって大きく変化する。例えば、液晶組成物とポリイミドとの組み合わせの場合、アンカリングエネルギーは強い。このためポリイミドは液晶分子に対して強い配向規制力を有する。一方、高分子分散型液晶表示素子の調光層を構成する高分子物質は、液晶分子に対する配向規制力があまり強くない。該高分子物質と液晶組成物との間に働くアンカリングエネルギーは、ポリイミドと液晶組成物との間に働くアンカリングエネルギーと比較すると数桁低く設定されている。これは、高分子分散型液晶表示素子中には、該高分子物質と液晶組成物との界面が無数に存在するため、この両者の間のアンカリングエネルギーを低くしないと、高分子分散型液晶表示素子の駆動電圧が極端に高くなってしまうからである。
【００２９】
ここで、高分子分散型液晶表示素子の調光層と電極の間に設けられた前述の保護層が素子の駆動電圧に与える影響について説明する。既に述べたように、保護層として用いるポリマーと調光層中の液晶組成物との間に働くアンカリングエネルギーは高いため、保護層に接している液晶組成物は高い電圧を印加しないと動作しない。このような状況下に置かれた液晶組成物のドメインは全体から見て数が少ないので、素子全体に対する影響は少ないようにも思われる。しかし実際はこの保護層との接触が原因で素子全体の駆動電圧が上昇してしまうことが多い。すなわち、素子の信頼性を確保する目的で電極と調光層との間に保護層を設けると、高分子分散型液晶表示素子の駆動電圧が増大する。
【００３０】
この原因としては、特にポリマーネットワーク型の高分子分散型液晶表示素子の場合には、液晶ドメインが連続相を形成しており、保護層による配向規制力が界面から離れた液晶分子にも作用しているものと考えられる。また、高分子分散型液晶表示素子の厚みが薄い場合は、相対的に保護層界面の影響度合いが大きくなるので、高分子分散型液晶表示素子の駆動電圧が高くなりやすい。
【００３１】
このように、高分子分散型液晶表示素子の信頼性を確保するためには電極と調光層の間に保護層を設ける必要があったが、その結果として素子の駆動電圧が上昇するという問題を解決する必要があった。本発明者らは、これまでに説明してきた保護層の影響による駆動電圧上昇のメカニズムを解明し、さらに鋭意検討することにより保護層が設けられていても駆動電圧の上昇を抑制できる条件を見出した。
【００３２】
すなわち、高分子分散型液晶表示素子の調光層と基板（この基板とは、電極層又はその上に設けられた保護層をも含む。）との界面において、該調光層が基板と接する界面において、基板と液晶組成物が接する部分の面積：ＳＬＣ及び基板と高分子物質が接する部分の面積：ＳＰＬが式（１）を満たす条件とすれば、素子の駆動電圧を低く抑えられることを見出したのである。
【００３３】
【数３】
2007065286.tif 000006
式（１）は、調光層の基板との界面に露出した液晶組成物のドメインの面積が全体の４０％以下であることを示している。この条件とすることにより、保護層と液晶組成物との間に働く強いアンカリングエネルギーの影響が緩和され、高分子分散型液晶表示素子の駆動電圧を低く抑えることができる。
【００３４】
式（１）の右辺は、小さければ小さいほど好ましい。具体的には、この値が０．２であればなお好ましく、０．１であればさらに好ましく、０．０５であれば一層好ましい。さらにこの右辺の値が０．０１になると実質的には基板表面全てを、調光層を構成する高分子物質が被覆することになる。この状態が実現すると該高分子物質が保護層の役割を兼ねるため、電極上に予め保護層を設ける必要がない。すなわち、保護層を持たない電極上に直接、調光層を形成して構わないので工程上の短縮を行うことができ、なおかつ駆動電圧も最も低くなるため、最も好ましい。
【００３５】
上記した式（１）の左辺を求めるには、作製した高分子分散型液晶表示素子の調光層と基板とを剥離し、基板から剥離した調光層の表面を顕微鏡で観察すればよい。この時、電子顕微鏡を用いると高い倍率と解像度が得られるため好ましい。具体的な手順を説明すると、まず高分子分散型液晶表示素子の調光層と基板を剥離するには通常特段の工夫は必要なく、多くの場合は基板を剥離すると調光層との界面で自然に剥がれる。ポリイミド等の保護層がある場合は、多くの場合保護層と調光層の界面で剥がれる。得られた調光層表面を電子顕微鏡で観察するには、ヘキサンあるいはアセトン等の有機溶剤で調光層の表面を洗浄し、液晶組成物を洗い流す。これを必要であれば導電化処理し、走査型電子顕微鏡（ＳＥＭ）等で観察する。調光層表面に液晶ドメインが存在していた部分は孔が開いているのが観察できる。高分子物質で被覆されている部分は平滑であって孔が観察されない。この様子を写真等に撮影し、調光層表面を代表しうる画像を得る。この時、孔の大きさや数が面内のバラつきの影響を受けない程度に、充分に広い面積の画像を得ることが好ましい。具体的には７０×７０μm以上の面積の画像とすることが好ましい。勿論これより大きな面積の画像であってもよく、むしろより好ましい。重要なことは、同一の調光層表面上に液晶ドメインが多い部分と少ない部分がある場合、このいずれかに偏った情報ではなく、該調光層表面全体の状況を反映しうる平均的な画像を得ることである。
【００３６】
上記のようにして調光層の、基板との界面の画像を得たら、画像処理等により液晶ドメインが露出していた部分（孔の開いている部分）の面積と、高分子物質が基板界面を被覆していた部分（平滑な部分）の面積を算出し、式（１）の左辺を算出する。
【００３７】
本発明の高分子分散型液晶表示素子の調光層を構成する液晶組成物と高分子物質とは、相互のアンカリングエネルギーが低く、駆動電圧を低くできるもの同士の組み合わせが好ましい。具体的には、高分子物質は下記一般式（Ｉ−ａ）で表される重合性化合物を含む重合性組成物を重合してなるものが好ましい。
一般式（Ｉ−ａ）
【００３８】
【化３】
2007065286.tif 000007
【００３９】
（式中、Ａ１及びＡ９はそれぞれ独立して水素原子又はメチル基を表し、Ａ２及びＡ８はそれぞれ独立して単結合又は炭素原子数１から１５のアルキレン基を表し、該アルキレン基中に存在する１個又は２個以上のＣＨ２基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子、メチル基、エチル基で置換されていても良く、Ａ３及びＡ６はそれぞれ独立して炭素原子数２から２５のアルキル基を表し、該アルキル基中に存在する１個又は２個以上のＣＨ２基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から２４のアルキル基で置換されていても良く、Ａ４及びＡ７はそれぞれ独立して水素原子、又は炭素原子数１から２５のアルキル基を表し、該アルキル基中に存在する１個又は２個以上のＣＨ２基は酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から２４のアルキル基で置換されていても良く、Ａ５は炭素原子数１から４０のアルキレン基を表し、該アルキレン基中に存在する１個又は２個以上のＣＨ２基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子、メチル基、エチル基で置換されていても良い。）
一般式（Ｉ−ａ）で表される化合物のより好ましい構造として、Ａ１、Ａ９はいずれも水素原子であることが好ましい。メチル基でも使用可能であるが、水素原子の場合の方が重合速度が速くなるためである。Ａ２、Ａ８はそれぞれ独立して単結合であるか、炭素原子数１〜８のアルキレン基であることが好ましい。さらには、それぞれ独立して単結合であるか、炭素原子数１〜３のアルキレン基であることが最も好ましい。
【００４０】
次に側鎖であるＡ３とＡ４、及びＡ６とＡ７の長さの関係について、
Ａ３≧Ａ４、及びＡ６≧Ａ７が成り立っていると定義づける。この場合長い方の側鎖であるＡ３とＡ６はそれぞれ独立に酸素原子、−ＣＯ−、−ＣＯＯ−又は−ＯＣＯ−で置換されていても良い炭素原子数２から１８のアルキル基であるとより好ましいが、酸素原子、−ＣＯ−、−ＣＯＯ−又は−ＯＣＯ−で置換されていても良い炭素原子数３から１４のアルキル基であるとさらに好ましい。さらにＡ４とＡ７ついてはそれぞれ独立に水素原子、及び炭素原子数１から１０のアルキル基であることが好ましく、炭素原子数１から５のアルキル基であることがより好ましく、炭素原子数１から３のアルキル基である場合が特に好ましい。
【００４１】
二つの側鎖間に位置するＡ５は酸素原子、−ＣＯ−、−ＣＯＯ−又は−ＯＣＯ−で置換されていても良く、メチル基、エチル基を分岐構造として有していても良い炭素原子数２から３５のアルキレン基であることがより好ましいが、酸素原子、−ＣＯ−、−ＣＯＯ−又は−ＯＣＯ−で置換されていても良く、メチル基、エチル基を分岐構造として有していても良い炭素原子数３から３２のアルキレン基であるとさらに好ましい。
一般式（Ｉ−ａ）で表される化合物は、Ｔｅｔｒａｈｅｄｏｒｏｎ  Ｌｅｔｔｅｒｓ，Ｖｏｌ．３０，ｐｐ４９８５、Ｔｅｔｒａｈｅｄｏｒｏｎ  Ｌｅｔｔｅｒｓ，Ｖｏｌ．２３，Ｎｏ６，ｐｐ６８１−６８４、及び、Ｊｏｕｒｎａｌ  ｏｆ  Ｐｏｌｙｍｅｒ  Ｓｃｉｅｎｃｅ：ＰａｒｔＡ：Ｐｏｌｙｍｅｒ  Ｃｈｅｍｉｓｔｒｙ，Ｖｏｌ．３４，ｐｐ２１７−２２５等の公知の方法で合成することができる。
【００４２】
例えば、一般式（Ｉ−ａ）において、Ａ４、Ａ７が水素である化合物は、エポキシ基を複数有する化合物と、エポキシ基と反応し得る活性水素を有するアクリル酸やメタクリル酸等の重合性化合物とを反応させ、水酸基を有する重合性化合物を合成し、次に、飽和脂肪酸とを反応させることにより得ることができる。
更に、複数のエポキシ基を有する化合物と飽和脂肪酸とを反応させ、水酸基を有する化合物を合成し、次に水酸基と反応し得る基を有するアクリル酸塩化物等の重合性化合物とを反応させることにより得ることができる。
【００４３】
またラジカル重合性化合物が、例えば、一般式（Ｉ−ａ）のＡ４、Ａ７がアルキル基であり、Ａ２、Ａ８が炭素原子数１であるメチレン基である場合は、オキセタン基を複数有する化合物と、オキセタン基と反応し得る脂肪酸塩化物や脂肪酸とを反応させ、更に、アクリル酸などの活性水素を有する重合性化合物とを反応させる方法や、オキセタン基を一つ有する化合物と、オキセタン基と反応し得る多価の脂肪酸塩化物や脂肪酸とを反応させ、更に、アクリル酸などの活性水素を有する重合性化合物とを反応させる方法等により得ることができる。
また、一般式（Ｉ−ａ）のＡ２、Ａ８が炭素原子数３であるプロピレン基の場合は、オキセタン基の代わりにフラン基を複数有する化合物を用いることにより得ることができる。更に、一般式（Ｉ−ａ）のＡ２、Ａ８が炭素原子数４であるブチレン基の場合は、オキセタン基の代わりにピラン基を複数有する化合物を用いることにより得ることができる。
【００４４】
一般式（Ｉ−ａ）の化合物を含む重合性組成物を硬化させた透明性高分子物質の表面エネルギーが20から40mN/m2となることが好ましく、27から37mN/m2となることがより好ましい。
【００４５】
一般式（Ｉ−ａ）の化合物、あるいは重合性組成物は不純物等を除去する、又は比抵抗値を大きくする目的で、シリカ、アルミナ等による精製処理を施しても良い。比抵抗値としては１０１１Ω・cm以上が好ましく、１０１２Ω・cm以上がより好ましく、１０１３Ω・cm以上が最も好ましい。
【００４６】
高分子分散型液晶表示素子中に形成される調光層内の液晶組成物を形成する化合物としては、幅広い液晶温度範囲を有するのみならず、高い比抵抗値、高い誘電率異方性、高い屈折率異方性、低い粘性を有することが好ましい。更に、液晶組成物としての、耐熱性、耐光性に優れることも好ましい条件である。特にアクティブ素子で駆動させるためには、高い比抵抗値、高い誘電率異方性を有することは必須条件である。
この化合物としては、一般式（ＩＩ−ａ）
【００４７】
【化４】
2007065286.tif 000008
【００４８】
（式中、Ｒ１は炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ１、は１，４−フェニレン基、１，４−シクロヘキシレン基又は１，３−ジオキサン−２，５−ジイル基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｃ２及びＣ３はそれぞれ独立して１，４−フェニレン基、１，４−シクロヘキシレン基、デカヒドロナフタレン−２，６−ジイル基、１，２，３，４−テトラヒドロナフタレン−２，６−ジイル基、２，６−ナフチレン基、又はインダン−２，５−ジイル基、を表し、該１，４−フェニレン基、１，２，３，４−テトラヒドロナフタレン−２，６−ジイル基、２，６−ナフチレン基、インダン−２，５−ジイル基は非置換であるか又は置換基として１個又は２個以上のフッ素原子、塩素原子、メチル基又はトリフルオロメチル基又はトリフルオロメトキシ基を有することができ、
Ｚ１及びＺ２はそれぞれ独立して、単結合、−ＣＨ２ＣＨ２−、−Ｃ≡Ｃ−、又は−ＣＦ２Ｏ−、−ＣＯＯ−、又は−ＯＣＯ−を表し、
Ｘ１はフッ素原子、塩素原子、トリフルオロメチル基、又はトリフルオロメトキシ基、ＣＦ２Ｈ基、又はイソシアネート基を表し、
ｎ１は、０、１又は２を表す。ただし、ｎ１＝２の場合、複数存在する各Ｃ１及び各Ｚ１はそれぞれ同じあっても、異なっていてもでなくて良い。）
で表される化合物を含有することが好ましい。
【００４９】
一般式（ＩＩ−ａ）は具体的には以下に記載する、一般式（III−ａ）、一般式（ＩＶ−ａ）、一般式（ＩＶ−ｂ）、一般式（Ｖ−ａ）、一般式（Ｖ−ｂ）、一般式（ＶＩ−ａ）、又は一般式（ＶＩＩ−ａ）で表される化合物が好ましく、一般式（III−ａ）、一般式（IＶ−ａ）、一般式（IＶ−ｂ）、一般式（Ｖ−ａ）、又は一般式（Ｖ−ｂ）、で表される化合物は相溶性が高いため幅広い液晶温度範囲、特に低温域でのネマティック安定性に優れ、且つ高誘電率、高い比抵抗値を有する化合物である。
一般式（III−ａ）
【００５０】
【化５】
2007065286.tif 000009
【００５１】
（式中、R１１は炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ１１は１，４−フェニレン基又は１，４−-シクロヘキシレン基を表し、該１，４−-フェニレン基は非置換であるか又は置換基として１個又は２個以上のフッ素原子、塩素原子、メチル基又はトリフルオロメチル基又はトリフルオロメトキシ基を有することができ、
Ｚ１１は単結合又は−ＣＨ２−ＣＨ２−を表し、
Ｘ１１は、炭素原子数１から１０のアルキル基又は炭素原子数２から１０のアルケニル基（該アルキル基又はアルケニル基中に存在する１個又は２個以上のＣＨ２基は、酸素原子が相互に直接結合しないものとして、酸素原子で置換されていてもよい。）、フッ素原子、塩素原子、イソシアネート基、トリフルオロメチル基、トリフルオロメトキシ基、ジフルオロメトキシ基又は一般式（III−ｂ）を表し、
【００５２】
【化６】
2007065286.tif 000010
（式中、Ｃ１２は１，４−フェニレン基又は１，４−-シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
【００５３】
Ｘ１８は、炭素原子数１から１０のアルキル基又は炭素原子数２から１０のアルケニル基（該アルキル基又はアルケニル基中に存在する１個又は２個以上のＣＨ２基は、酸素原子が相互に直接結合しないものとして、酸素原子で置換されていてもよい。）、フッ素原子、塩素原子、イソシアネート基、トリフルオロメチル基、トリフルオロメトキシ基、又はジフルオロメトキシ基基を表す。）
Ｘ１２からＸ１７はそれぞれ独立して、水素原子、フッ素原子、塩素原子、トリフルオロメチル基、トリフルオロメトキシ基、メチル基、メトキシ基又はエチル基を表し、
ｎ１１は０又は１を表す。）
で表される化合物を含有することが好ましい。
【００５４】
一般式（III−ａ）においてR１１としては、炭素原子数1から5のアルキル基又は炭素原子数2から6のアルケニル基（該アルキル基又はアルケニル基中に存在する１個又は２個以上のＣＨ２基は、Ｏ原子が相互に直接結合しないものとして、酸素原子で置換されていてもよい。）が好ましく、炭素原子数1から5のアルキル基又は炭素原子数1から5のアルコキシ基がより好ましい。
Ｚ１１としては、単結合が好ましく、
Ｘ１１としては、炭素原子数1から5のアルキル基、炭素原子数1から5のアルコキシ基又はフッ素原子が好ましく、
Ｘ１２からＸ１７は、水素原子、フッ素原子又はメチル基が好ましく、Ｘ１２からＸ１７のうち少なくとも１つ以上、４つ以下が、フッ素原子又はメチル基であることがより好ましく、１つ以上、３つ以下がフッ素原子、又はメチル基であるものが特に好ましい。
具体的には、一般式（III-c）から一般式（III-i）
【００５５】
【化７】
2007065286.tif 000011
【００５６】
（式中R31、R32、及びR33はそれぞれ独立して、炭素原子数1から5のアルキル基、炭素原子数1から5のアルコキシ基を表し、
X61からX66はそれぞれ独立して、水素原子、フッ素原子、又はメチル基を表し、
X71からX76はそれぞれ独立して、水素原子、又はフッ素原子を表す。）
で表される化合物が好ましく、これらの中でも、X61からX66の少なくとも1つ以上、3つ以下がフッ素原子、又はメチル基であるもの、及びX71からX76の少なくとも1つ以上、3つ以下がフッ素原子であるものがより好ましく。具体的には一般式（IV-j）から一般式（I-r）
【００５７】
【化８】
2007065286.tif 000012
【００５８】
（式中、R35、R36及びR37はそれぞれ独立して、炭素原子数1から5のアルキル基、炭素原子数1から5のアルコキシ基基を表し、
X81、X84、X85及びX86はそれぞれ独立して水素原子、又はフッ素原子を表し、X82及びX83はそれぞれ独立して、水素原子、フッ素原子、又はメチル基を表すが、式（I-55）及び式（I-56）中のX82からX86の少なくとも1つ以上、３つ以下がフッ素原子、又はメチル基を表し、
X87及びX88はそれぞれ独立して、水素原子、又はフッ素原子を表す。）
で表される化合物が更により好ましい。
一般式（ＩＶ−ａ）及び一般式（ＩＶ−ｂ）
【００５９】
【化９】
2007065286.tif 000013
【００６０】
【化１０】
2007065286.tif 000014
【００６１】
（式中、Ｒ２１及びＲ３１はそれぞれ独立して、炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ２１及びＣ３１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ２１フェニル基又は、シクロヘキシル基を表し、
【００６２】
Ｙ３１は１，４−フェニレン基又は１，４−シクロヘキシレン基を表し、
Ｘ２１及びＸ３１はそれぞれ独立して、フッ素原子、塩素原子、イソシアネート基、トリフルオロメチル基、トリフルオロメトキシ基又はジフルオロメトキシ基を表し、
Ｘ２２からＸ２６及びＸ３２からＸ３６はそれぞれ独立して、水素原子、フッ素原子、塩素原子、トリフルオロメチル基又はトリフルオロメトキシ基を表し、
Ｚ２１及びＺ３１はそれぞれ独立して、単結合又は−ＣＨ２−ＣＨ２−を表し、
Ｚ２２及びＺ３２はそれぞれ独立して、単結合、−ＣＨ２−ＣＨ２−又は−ＣＦ２Ｏ−を表し、
ｎ２１及びｎ３１は０又は１を表す。）
で表される化合物群から選ばれた化合物である高分子分散型液晶表示素子用組成物を用いて上記した高分子分散型液晶表示素子を得ることが好ましい。
また、一般式（ＩＩ−ａ）で表される化合物のうち、少なくとも１種類以上が一般式（Ｖ−ａ）及び一般式（Ｖ−ｂ）
【００６３】
【化１１】
2007065286.tif 000015
【００６４】
【化１２】
2007065286.tif 000016
【００６５】
（式中、Ｒ４１及びＲ５１はそれぞれ独立して、炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ４１及びＣ５１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ４１はフェニル基又は、シクロヘキシル基を表し、
Ｙ５１は１，４−フェニレン基又は１，４−シクロヘキシレン基を表し、
Ｘ４１及びＸ５１はそれぞれ独立して、フッ素原子、塩素原子、イソシアネート基、トリフルオロメチル基、トリフルオロメトキシ基又はジフルオロメトキシ基を表し、
Ｘ４２からＸ４５及びＸ５２からＸ５５はそれぞれ独立して、水素原子、フッ素原子、塩素原子、トリフルオロメチル基又はトリフルオロメトキシ基を表し、
Ｚ４１及びＺ５１はそれぞれ独立して、単結合又は−ＣＨ２−ＣＨ２−を表し、
Ｚ４２及びＺ５２はそれぞれ独立して、単結合、−ＣＨ２−ＣＨ２−又は−ＣＦ２Ｏ−を表し、
ｎ４１及びｎ５１は０又は１を表す。）
で表される化合物群から選ばれた化合物を含有することが好ましい。
【００６６】
一般式（IＶ−ａ）及び一般式（IＶ−ｂ）においてＲ２１及びＲ３１としては、炭素原子数1から5のアルキル基又は炭素原子数2から6のアルケニル基（該アルキル基又はアルケニル基中に存在する１個又は２個以上のＣＨ２基は、Ｏ原子が相互に直接結合しないものとして、酸素原子で置換されていてもよい。）が好ましく、該アルケニル基は式（IV-c）
【００６７】
【化１３】
2007065286.tif 000017
【００６８】
(構造式は右端で直接もしくは酸素原子を介して環に連結しているものとする。)で表されるものが好ましく、炭素原子数1から5のアルキル基がより好ましい。
Ｃ２１及びＣ３１としては、1,4-シクロヘキシレン基が好ましく、
Ｚ２１ 及びＺ３１としては、単結合が好ましく、
Ｘ２１及びＸ３１としては、フッ素原子もしくはトリフルオロメトキシ基が好ましく、フッ素原子がより好ましい。
具体的には一般式（IV-1）から一般式（IV-33）で表される化合物が好ましい。
2007065286.tif 000018
【００６９】
【化１４】
2007065286.tif 000019
【００７０】
（式中、R11は炭素原子数1から5のアルキル基を表す。）
一般式（Ｖ−ａ）及び一般式（Ｖ−ｂ）においてＲ４１及びＲ５１としては、炭素原子数1から5のアルキル基又は炭素原子数2から6のアルケニル基（該アルキル基又はアルケニル基中に存在する１個又は２個以上のＣＨ２基は、Ｏ原子が相互に直接結合しないものとして、酸素原子で置換されていてもよい。）が好ましく、該アルケニル基は式(IV-c)
【００７１】
【化１５】
2007065286.tif 000020
【００７２】
(構造式は右端で直接もしくは酸素原子を介して環に連結しているものとする。)で表されるものが好ましく、炭素原子数1から5のアルキル基がより好ましい。
Ｃ４１及びＣ５１としては、1,4-シクロヘキシレン基が好ましく、
Ｚ４１ 及びＺ５１としては、単結合が好ましく、
Ｘ４１及びＸ５１としては、フッ素原子もしくはトリフルオロメトキシ基が好ましく、フッ素原子がより好ましい。
具体的には一般式（V-1）から一般式（V-42）で表される化合物が好ましい。
【００７３】
【化１６】
2007065286.tif 000021
【００７４】
【化１７】
2007065286.tif 000022
【００７５】
（式中、R11は炭素原子数1から5のアルキル基を表す。）
また、更なる液晶温度領域の拡大、高誘電率、又は低粘性を得るため、一般式（ＶＩ−ａ）
【００７６】
【化１８】
2007065286.tif 000023
（式中、Ｒ６１及びＲ６２はそれぞれ独立して、炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
【００７７】
Ｃ６１、Ｃ６２及びＣ６３はそれぞれ独立して１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｚ６１及びＺ６２はそれぞれ独立して、単結合又は−ＣＨ２ＣＨ２−を表し、
ｎ６１は、０、１又は２を表す。ただし、ｎ６１＝２の場合、各Ｃ６１及び各Ｚ６１は同じでなくて良い。）
又は一般式（ＶＩＩ−ａ）
【００７８】
【化１９】
2007065286.tif 000024
（式中、Ｒ７１は炭素原子数１から１０のアルキル基又は炭素原子数２から１０のアルケニル基を表し、該アルキル基又はアルケニル基中に存在する１個又は２個以上のＣＨ２基は、酸素原子が相互に直接結合しないものとして、酸素原子で置換されていてもよく、
Ｃ７１、Ｃ７２及びＣ７３はそれぞれ独立して１，４−フェニレン基、１，４−シクロヘキシレン基又はインダン−２，５−ジイル基、を表し、該１，４−フェニレン基、インダンー２，５−ジイル基は非置換であるか又は置換基として１個又は２個以上のフッ素原子、塩素原子、メチル基又はトリフルオロメチル基又はトリフルオロメトキシ基を有することができ、
【００７９】
Ｚ７１及びＺ７２はそれぞれ独立して、単結合、−ＣＨ２ＣＨ２−又は−ＣＦ２Ｏ−を表し、
Ｘ７１はフッ素原子、塩素原子、トリフルオロメチル基又はトリフルオロメトキシ基、ＣＦ２Ｈ基、イソシアネート基を表し、
ｎ７１は、0、1又は2を表す。ただし、ｎ７１＝２の場合、各Ｃ７１及び各Ｚ７１は同じでなくて良い。）で表される化合物を含有することも好ましい。
【００８０】
一般式（ＶＩ−ａ）においてR６１及びR６２としては、炭素原子数1から5のアルキル基又は炭素原子数2から6のアルケニル基（該アルキル基又はアルケニル基中に存在する１個又は２個以上のＣＨ２基は、Ｏ原子が相互に直接結合しないものとして、酸素原子で置換されていてもよい。）が好ましく、該アルケニル基は式（IV-c)で表されるものが好ましく、炭素原子数1から5のアルキル基又はアルコキシ基が更により好ましい。
また、特に低粘性を得たい場合は、ｎ６１が0であり、Ｃ６２及びＣ６３が、1,4-シクロへキシレン基であり、Ｚ６２が単結合であることが好ましく、
特に液晶温度範囲を拡大するには、ｎ６１が0又は1であり、Ｃ６１及びＣ６２が、1,4-シクロへキシレン基であり、Ｃ６３が1,4フェニレン基（該1,4-フェニレン基は非置換であるか又は置換基として１個又は２個以上のフッ素原子、メチル基を有することができる。）であり、Ｚ６１が単結合又は−ＣＨ２ＣＨ２−であり、Ｚ６２が単結合であることが好ましく、
【００８１】
特に高屈折率を得るためには、ｎ６１が1でありＣ６１が1,4-シクロへキシレン基、又は1,4フェニレン基（該1,4-フェニレン基は非置換であるか又は置換基として１個又は２個以上のフッ素原子、メチル基を有することができる。）であり、Ｃ６２及びＣ６３が、1,4フェニレン基（該1,4-フェニレン基は非置換であるか又は置換基として１個又は２個以上のフッ素原子又はメチル基を有することができる。）であることが好ましい。
具体的には一般式（VI-1）から一般式（VI-5）で表される化合物が好ましい。
【００８２】
【化２０】
2007065286.tif 000025
【００８３】
（式中、R12及びR13はそれぞれ独立して炭素原子数1から5のアルキル基、（該アルキル基中に存在する１個又は２個以上のCH2基は、Ｏ原子が相互に直接結合しないものとして、酸素原子で置換されていてもよい。）を表し、X21からX26はそれぞれ独立して水素原子、フッ素原子又はメチル基を表す。）
一般式（ＶＩＩ−ａ）のＲ７１としては、炭素原子数1から5のアルキル基又は炭素原子数2から6のアルケニル基（該アルキル基又はアルケニル基中に存在する１個又は２個以上のＣＨ２基は、Ｏ原子が相互に直接結合しないものとして、酸素原子で置換されていてもよい。）が好ましく、該アルケニル基は式（IV-c）で表されるものが好ましく、炭素原子数1から5のアルキル基又は炭素原子数1から5のアルコキシ基が更により好ましい。
Ｘ７１としては、フッ素原子又はトリフルオロメトキシ基が好ましく、フッ素原子がより好ましい。
【００８４】
また、特に高誘電率を得たい場合は、ｎ７１が0又は１であり、Ｃ７１が1,4-シクロへキシレン基であり、Ｃ７２が1,4-シクロへキシレン基、又は1,4-フェニレン基（該1,4-フェニレン基は非置換であるか又は置換基として１個又は２個以上のフッ素原子、メチル基を有することができる。）であり、Ｃ７３が2-フルオロ-1,4-フェニレン基、3-フルオロ-1,4-フェニレン基、2,6-ジフルオロ-1,4-フェニレン基又は3,5-ジフルオロ-1,4-フェニレン基であり、Ｚ７１及びＺ７２が単結合であることが好ましい。
【００８５】
特に液晶温度範囲を拡大するには、ｎ７１が2であり、Ｃ７１が1,4-シクロへキシレン基であり、Ｃ７２が、1,4-シクロへキシレン基又は1,4-フェニレン基であり、Ｃ７３が2-フルオロ-1,4-フェニレン基、3-フルオロ-1,4-フェニレン基、2,6-ジフルオロ-1,4-フェニレン基又は3,5-ジフルオロ-1,4-フェニレン基であり、Ｚ７１及びＺ７２が単結合又は−ＣＨ２ＣＨ２−であることが好ましい。
具体的には一般式（VII-1）から一般式（VII-4）で表される化合物が好ましい。
【００８６】
【化２１】
2007065286.tif 000026
【００８７】
（式中、R14は炭素原子数1から5のアルキル基又はアルコキシ基を表し、X31からX34は水素原子又はフッ素原子を表し、Z11は単結合、又は−ＣＨ２ＣＨ２−を表す。）
これら一般式（VII-1）から一般式（VII-4）の中でも一般式（VII-5）から一般式（VII-8）で表される化合物がより好ましい。
【００８８】
【化２２】
2007065286.tif 000027
【００８９】
（式中、R15は炭素原子数1から5のアルキル基を表し、X35からX37はそれぞれ独立して水素原子又はフッ素原子を表す。）
これらの液晶組成物は不純物等を除去する、又は比抵抗値を更に高くする目的で、シリカ、アルミナ等による精製処理を施しても良い。比抵抗値としては１０１２Ω・cm以上が好ましく、１０１３Ω・cm以上がより好ましい。
更に、目的に応じて液晶組成物中に、キラル化合物、染料等のドーパントを添加することもできる。
【００９０】
更に一般式（ＶIII−ａ）で表される化合物の好ましい構造について説明する。これまで述べてきたような高分子分散型液晶表示素子用組成物中に一般式（ＶIII−ａ）で表される構造の化合物が含まれると、式（１）の左辺であるＳＬＣ／（ＳＬＣ＋ＳＰＬ）が小さくなり高分子分散型液晶表示素子の駆動電圧を一層低くすることができるため好ましい。一般式（ＶIII−ａ）で表される化合物において、Ｂ１は水素原子であることが好ましい。メチル基である化合物においても本願発明の効果は発現するが、水素原子である化合物は重合速度がより速くなる点で有利である。またＢ２は単結合又は炭素原子数１から３のアルキレン基であることが好ましい。さらにＢ３及びＢ４はそれぞれ独立して炭素原子数３から１１のアルキル基であることが好ましい。
【００９１】
一般式（ＶIII−ａ）の化合物に見られるような単官能モノマーの場合、分子量が低すぎると真空注入時に揮発するという問題が起こる。このため、分子量として２８０以上であることが好ましい。このためＢ２、Ｂ３及びＢ４の関係は完全に独立ではない。例えばＢ１が水素原子であり、Ｂ２がメチレン基、Ｂ３がオクチル基である場合、Ｂ４はペンチル基以上の長さを持ったアルキル基が好ましいということになる。
【００９２】
一般式（ＶIII−ａ）で表される化合物は、二分岐構造であることが好ましい。二分岐構造とはＢ３及びＢ４が同じ構造か、若しくは近い構造という意味である。従ってＢ３及びＢ４の長さが極端に違いすぎるのは好ましくない。Ｂ３及びＢ４の長さの差は原子数にして８以内とする必要があるが、好ましくは６以内であり、４以内であればより好ましい。Ｂ３及びＢ４の長さの差が原子数で２以内であればさらに好ましい。最も好ましくはＢ３及びＢ４の長さが同じ場合である。さらにＢ３及びＢ４は炭素原子数４から１０のアルキル基であるとより好ましく、炭素原子数５から９のアルキル基である場合が最も好ましい。
【００９３】
一方、Ｂ３及びＢ４上にアルキル基やアルキルエーテル基、エステル基などが分岐した構造とするのは好ましくない。
【００９４】
以上、一般式（ＶIII−ａ）で表される化合物について、好ましい構造の具体例として下記一般式（ＶIII−ｂ）を示す。
【００９５】
【化２３】
2007065286.tif 000028
【００９６】
（式中、Ｂ５は単結合又は炭素原子数１から３のアルキレン基を表し、Ｂ６及びＢ７はそれぞれ独立して炭素原子数４から１０のアルキル基を表す。）
一般式（ＶIII−ａ）で表される化合物は市販品を容易に入手することができる。合成する場合にはエポキシ基を有する化合物と、アクリル酸等エポキシ基と反応しうる重合性化合物とを反応させるなど既に述べた方法を応用することができる。
【００９７】
本発明の高分子分散型液晶表示素子を作製するために高分子分散型液晶表示素子用組成物を重合させる際の重合方法としては、ラジカル重合、アニオン重合、カチオン重合等を用いることが可能であるが、ラジカル重合により重合することが好ましい。
【００９８】
ラジカル重合開始剤としては、熱重合開始剤、光重合開始剤を用いることができるが、光重合開始剤が好ましい。具体的には以下の化合物が好ましい。
ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン系；
ベンゾイン、ベンゾインイソプロピルエーテル、ベンゾインイソブチルエーテル等のベンゾイン系；２，４，６−トリメチルベンゾイルジフェニルホスフィンオキサイド等のアシルホスフィンオキサイド系；ベンジル、メチルフェニルグリオキシエステル系；
ベンゾフェノン、ο−ベンゾイル安息香酸メチル、４−フェニルベンゾフェノン、４，４’’−ジクロロベンゾフェノン、ヒドロキシベンゾフェノン、４−ベンゾイル−４’’−メチル−ジフェニルサルファイド、アクリル化ベンゾフェノン、３，３’’，４，４’’−テトラ（ｔ−ブチルパーオキシカルボニル）ベンゾフェノン、３，３’’−ジメチル−４−メトキシベンゾフェノン等のベンゾフェノン系；
２−イソプロピルチオキサントン、２，４−ジメチルチオキサントン、２，４−ジエチルチオキサントン、２，４−ジクロロチオキサントン等のチオキサントン系；
ミヒラーケトン、４，４’’−ジエチルアミノベンゾフェノン等のアミノベンゾフェノン系；
１０−ブチル−２−クロロアクリドン、２−エチルアンスラキノン、９，１０−フェナンスレンキノン、カンファーキノン等が好ましい。
この中でも、ベンジルジメチルケタールが最も好ましい。
本発明の高分子分散型液晶表示素子を作製するために用いる高分子分散型液晶表示素子用組成物は、一般式（ＩＩ−ａ）、一般式（III−ａ）、一般式（ＩＶ−ａ）及び一般式（ＩＶ−ｂ）、一般式（Ｖ−ａ）、一般式（Ｖ−ｂ）及び一般式（ＶＩ−ａ）、一般式（ＶＩＩ−ａ）で表される化合物を含む液晶組成物を59から89質量％含有し、一般式（Ｉ−ａ）で表される化合物を含む重合性組成物あるいは一般式（Ｉ−ａ）で表される化合物と一般式（ＶIII−ａ）で表される化合物を含む重合性組成物を10から40量％含有し、重合開始剤を0.1から2質量％含有することが好ましく、該液晶組成物を63から77質量％含有し、該重合性組成物を22から36質量％含有し、重合開始剤を0.1から2質量％含有することが更に好ましい。液晶組成物としては、一般式（III−ａ）で表される化合物の含有率が5から90％、一般式（ＩＶ−ａ）及び一般式（ＩＶ−ｂ）、一般式（Ｖ−ａ）及び一般式（Ｖ−ｂ）、で表される化合物群の含有率が5から70％であるものが好ましく、一般式（III−ａ）で表される化合物の含有率が10から80％、一般式（ＩＶ−ａ）及び一般式（ＩＶ−ｂ）、一般式（Ｖ−ａ）及び一般式（Ｖ−ｂ）、で表される化合物群の含有率が10から50％であるものがより好ましい。重合性組成物としては一般式（Ｉ−ａ）で表される化合物の重合性組成物中に占める割合が5から100%であることが好ましく、20から100%であることがより好ましく、30から100%であることが一層好ましい。一般式（ＶIII−ａ）で表される化合物については重合性組成物中に占める割合が0から90%であることが好ましく、10から80%であることがより好ましく、20から70%であることが一層好ましい。
【００９９】
その他、必要に応じて酸化防止剤、紫外線吸収剤、非反応性のオリゴマーや無機充填剤、有機充填剤、重合禁止剤、消泡剤、レベリング剤、可塑剤、シランカップリング剤等を適宜添加しても良い。
【０１００】
本発明の高分子分散型液晶表示素子の作製方法について説明する。本発明の高分子分散型液晶表示素子は、電極を有する２枚の基板であって、少なくとも一方が透明電極を有する透明基板である２枚の基板間に、アイソトロピック相である高分子分散型液晶表示素子用組成物を狭持した後、熱、又は活性エネルギー線を照射することによって重合性化合物を重合させ、液晶組成物との相分離を誘発させることにより、液晶組成物と透明性高分子物質からなる調光層が形成されることによって得られる。
【０１０１】
２枚の基板はガラス、プラスチックの如き柔軟性をもつ透明な材料を用いることができ、一方はシリコン等の不透明な材料でも良い。透明電極層を有する透明基板は、例えば、ガラス板等の透明基板上にインジウムチンオキシド（ＩＴＯ）をスパッタリングすることにより得ることができる。また、低波長分散の透明性基板を用いることにより本発明のデバイスの光散乱能が高まり反射率やコントラストが向上してより好ましい。低波長分散の透明性基板としては、ホウケイ酸硝子や、ポリエチレンテレフタレートまたはポリカーボネート等のプラスチック透明フィルム、１／４λの光干渉条件を使用した誘電体多層膜をコートした透明性基板が挙げられる。
【０１０２】
また、該基板上には、前述したように信頼性確保のための保護層としてのポリマー膜が設けられ、この他にカラーフィルターを配置することもできる。高分子分散型液晶表示素子の、調光層との基板（電極等を含む）との界面において、基板と液晶組成物が接する部分の面積：ＳＬＣ及び基板と高分子物質が接する部分の面積：ＳＰＬが式（２）の関係を満たす場合は保護層はなくても良く、むしろ好ましい。
【０１０３】
【数４】
2007065286.tif 000029
【０１０４】
カラーフィルターは、例えば、顔料分散法、印刷法、電着法、又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０１０５】
前記基板を、透明電極層が内側となるように対向させる。その際、スペーサーを介して、基板の間隔を調整してもよい。このときは、得られる調光層の厚さが１〜１００μｍとなるように調整するのが好ましい。中でも２〜５０μｍが好ましく、２から３０μmがより好ましく、２から１０μmが更に好ましく、３から６μmが最も好ましい。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０１０６】
２枚の基板間に高分子分散型液晶表示素子用組成物を狭持させるに方法は、通常の真空注入法、又はＯＤＦ法などを用いることができる。この時、高分子分散型液晶表示素子用組成物は均一なアイソトロピック状態であることが好ましい。
【０１０７】
ラジカル重合性化合物を重合させる方法としては、紫外線照射が好適である。紫外線を発生させるランプとしては、メタルハライドランプ、高圧水銀ランプ、超高圧水銀ランプ等を用いることができる。また、照射する紫外線の波長としては、高分子分散型液晶表示素子用組成物に含有されている光重合開始剤の吸収波長領域であり、且つ含有されている液晶組成物の吸収波長域でない波長領域の紫外線を照射することが好ましく、具体的には、メタルハライドランプ、高圧水銀ランプ、超高圧水銀ランプを使用して330nm以下の紫外線をカットして使用することが好ましく、350nm以下の紫外線をカットして使用することがより好ましい。
【０１０８】
照射する紫外線の強度は、目的とする調光層を得るため適宜調整することができるが、1から200mW/cm2が好ましく、2から100mW/cm2がより好ましい。紫外線を照射する時間は照射する紫外線強度により適宜選択されるが、10から600秒が好ましい。
【０１０９】
また、紫外線照射の時の温度は、調光層の特性を決める重要な要素となるが、高分子分散型液晶表示素子用組成物のアイソトロピック−ネマティック転移点よりわずかに高い温度が好ましく、具体的には転移点＋0.1から10℃が好ましく、転移点＋0.1℃から3℃がより好ましい。
【０１１０】
上述の手法、又はそれ以外の手法で作製された、高分子分散型液晶表示素子内の調光層は、液晶組成物が透明性高分子物質でカプセル状に閉じ込められた構造、液晶組成物の連続相中に透明性高分子物質の３次元ネットワーク構造が形成された構造、又は両者が混在した構造等を有しているが、液晶組成物の連続相中に透明性高分子物質の３次元ネットワーク構造が形成された構造であることが好ましく、紫外線照射によって、液晶組成物の連続相中に透明性高分子物質の３次元ネットワーク構造が形成された構造がより好ましい。
【０１１１】
ネットワーク構造の平均空隙間隔は高分子分散型液晶表示素子の特性に大きく影響し、平均空隙間隔としては、0.2から2μmが好ましく、0.2から1μmがより好ましく、0.3から0.7μmが最も好ましい。
【０１１２】
また、アクティブ駆動である上記した高分子分散型液晶表示素子であることが好ましい。
【０１１３】
本発明の高分子分散型液晶表示素子は長期的な信頼性が高く、駆動電圧が低いことを特徴とするが、セル厚5μｍにおけるV90が7.5V以下であることが好ましく、6.5V以下であることがより好ましい。
【０１１４】
また、本発明の液晶デバイスの裏面側に光吸収層や、拡散反射板等を配置することもでき、反射率とコントラストの高い反射型高分子分散型液晶表示素子が得られる。また、シアン・マゼンタ・イエロー等の光吸収波長の異なる光吸収層を各色別に分割した画素電極の位置に一致するように配置すると、カラー表示が可能である。鏡面反射、拡散反射、再帰性反射、ホログラム反射等の機能を付加することもできる。
【実施例】
【０１１５】
以下、実施例を挙げて本発明を更に詳述するが、本発明はこれらの実施例に限定されるものではない。また、以下の実施例及び比較例の組成物における「％」は『質量％』を意味する。
（実施例１）
液晶組成物（A）が70％、ラジカル重合性化合物Ｍ−１が29.4％、光重合開始剤イルガキュア651（チバスペシャリティーケミカルズ社製）が0.6％からなる高分子分散型液晶表示素子用組成物（Ａ）を調合した。
【０１１６】
【化２４】
2007065286.tif 000030
【０１１７】
【化２５】
2007065286.tif 000031
次に厚さ１．１ｍｍのコーニング社製のガラス板「１７３７」上にスパッタリング法でＩＴＯを１００ｎｍ製膜した。この上に日産化学（株）製の配向膜用ポリイミド材料であるＳＥ−５２９１をスピンコート法で塗布し、２６０℃で１時間加熱処理して膜厚２０ｎｍのポリイミド膜を得た。このポリイミド膜付ＩＴＯ基板を用いてセル組みし、セルギャップ４μｍのガラスセル（Ａ）を作製した。
【０１１８】
高分子分散型液晶表示素子用組成物（Ａ）を真空注入法でガラスセル（Ａ）内に注入した。この時、調光層形成材料が常に均一状態となるよう、真空注入装置内の温度をコントロールした。また真空度は２パスカルとなるよう設定した。注入後ガラスセル（Ａ）を取り出し、注入口を封口剤３０２６Ｅ（スリーボンド社製）で封止した後、調光層形成材料のアイソトロピック−ネマチック転移点より１から２℃高い温度にコントロールし、紫外線カットフィルターＵＶ−３５（東芝硝子社製）を介した照射強度が１０ｍＷ／ｃｍ２となるように調整された高圧水銀ランプを６０秒間照射して、高分子分散型液晶表示素子を得た。
得られた高分子分散型液晶表示素子の駆動電圧Ｖ９０、及びＶ９９を測定し、表１に示した。
なお、Ｖ９０とは次のように定義される。高分子分散型液晶表示素子に電圧無印加状態から６０Ｈｚの交流電圧を０．２Ｖ／３秒の速度で加えていき、印加電圧を高めてもそれ以上透過率が変化しなくなった時の透過率をＴ１００、電圧無印加状態での透過率をＴ０とする。この時Ｔ９０を下式（３）のように定義する。
【０１１９】
【数５】
2007065286.tif 000032
Ｖ９０は電圧無印加状態から上記交流電圧を上記速度で加えていった時、Ｔ９０の透過率が得られる印加電圧を示す。
Ｖ９９は、同様に下式（４）のように定義されるＴ９９が得られる印加電圧である。
【０１２０】
【数６】
2007065286.tif 000033
次にこの高分子分散型液晶表示素子の電圧保持率（ＶＨＲ）を測定後、８０℃の環境下で１０００時間エージングし、再度電圧保持率（ＶＨＲ）を測定した。この結果も表１に示す。
なお、電圧保持率（ＶＨＲ）の測定は液晶電圧保持率測定システムVHR-A1（東陽テクニカ社製）を用いて行い、パルス幅64μsec、フレーム周期200msec、印加電圧5Ｖにおける、電圧低下がない場合の理想的波形との面積比（％）を電圧保持率とした。
【０１２１】
さらに、上記の評価終了後、該高分子分散型液晶表示素子を調光層とポリイミド界面で剥離した。調光層表面をヘキサン：アセトン＝１：１の混合溶剤で洗浄し、液晶組成物を洗い流した。液晶組成物を洗い流した調光層にスパッタリング法で金を製膜して導電化処理した後、走査型電子顕微鏡（ＳＥＭ）で表面形状を観察した。この時得られた表面観察写真を図１に示す。図１において孔が開いて内部が見える部分はポリイミド膜との界面に露出していた液晶ドメイン痕を表し、それ以外の部分は高分子物質によりポリイミド界面が被覆されていた部分を表す。図１に示すような電子顕微鏡写真を画像処理することにより、下式（５）を計算した。
【０１２２】
【数７】
2007065286.tif 000034
（式中、ＳＬＣは基板と液晶組成物が接する部分の面積を表し、ＳＰLは基板と高分子物質が接する部分の面積を表す。）
本実施例の高分子分散型液晶表示素子について計算された式（５）の値を表１に示す。
【０１２３】
（実施例２）
日産化学（株）製の配向膜用ポリイミド材料であるＳＥ−５２９１のかわりに、同社の配向膜用ポリイミド材料であるＳＥ−１４１０を用いたこと以外は全て実施例１と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
【０１２４】
（実施例３）
日産化学（株）製の配向膜用ポリイミド材料であるＳＥ−５２９１のかわりに、同社の配向膜用ポリイミド材料であるＳＥ−７９９２を用いたこと以外は全て実施例１と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
【０１２５】
（実施例４）
ＩＴＯ膜上にポリイミド膜を設けなかったこと以外は全て実施例１と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
【０１２６】
（実施例５）
高分子分散型液晶組成物（Ａ）のかわりに、液晶組成物（A）が70％、ラジカル重合性化合物Ｍ−１が17.6％、ラジカル重合性化合物Ｍ−２が11.8％、光重合開始剤イルガキュア651（チバスペシャリティーケミカルズ社製）が0.6％からなる高分子分散型液晶表示素子用組成物（Ｂ）を用いたこと以外は全て実施例３と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
2007065286.tif 000035
【０１２７】
（比較例１）
日産化学（株）製の配向膜用ポリイミド材料であるＳＥ−５２９１のかわりに、同社の配向膜用ポリイミド材料であるＳＥ−１５０を用いたこと以外は全て実施例１と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
【０１２８】
（比較例２）
日産化学（株）製の配向膜用ポリイミド材料であるＳＥ−５２９１のかわりに、ＪＳＲ（株）製の配向膜用ポリイミド材料であるＡＬ−１０５１を用いたこと以外は全て実施例１と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
【０１２９】
（比較例３）
ラジカル重合性化合物Ｍ−１の代わりに、Ｍ−３を用いたこと以外は全て実施例４と同様にして高分子分散型液晶表示素子を作製した。駆動電圧Ｖ９０、Ｖ９９、８０℃エージング試験１０００時間前後のＶＨＲ、及びＳＥＭ観察画像より計算したＳＬＣ／（ＳＬＣ＋ＳＰＬ）の値を表１に示す。
【０１３０】
【化２６】
2007065286.tif 000036
【０１３１】
【表１】
2007065286.tif 000037
【０１３２】
表１に示すように、実施例１から３の高分子分散型液晶表示素子は、調光層中の液晶ドメインが、保護層であるポリイミド膜との界面に露出している面積の割合であるＳＬＣ／（ＳＬＣ＋ＳＰＬ）が０．４以下であった。これらの高分子分散型液晶表示素子の駆動電圧は低く、Ｖ９０が４Ｖ未満であり、Ｖ９９が５．８Ｖ未満であった。これらの高分子分散型液晶表示素子の信頼性は高く、８０℃、１０００時間のエージング試験を経ても９９％以上の電圧保持率を示した。また、実施例４の高分子分散型液晶表示素子は、ＩＴＯ膜と調光層の間に保護層を有していないが、ＳＬＣ／（ＳＬＣ＋ＳＰＬ）が０．０１以下と、実質的にＩＴＯ膜に直接接触している液晶ドメインがないため８０℃、１０００時間のエージング試験を経ても９９％以上の電圧保持率を維持していた。この高分子分散型液晶表示素子のＶ９０、Ｖ９９はともに極めて低かった。更に実施例５の高分子分散型液晶表示素子は保護層であるポリイミド膜を設けているにもかかわらず、ＳＬＣ／（ＳＬＣ＋ＳＰＬ）が非常に低い値になっており、Ｖ９０、Ｖ９９とも非常に低い値になっていた。
【０１３３】
これら実施例に対して、比較例に示す高分子分散型液晶表示素子はいずれもＳＬＣ／（ＳＬＣ＋ＳＰＬ）が０．４より大きかった。このためＶ９０が４．１Ｖ以上、Ｖ９９が６．７Ｖ以上と駆動電圧が高かった。さらに中でも比較例３においては、ＩＴＯ膜に直接接触している液晶ドメインの面積が、ＩＴＯ膜と接触している調光層界面全体に対して４５％あるため信頼性が低かった。この高分子分散型液晶表示素子は８０℃、１０００時間のエージング試験を経ると電圧保持率が８２．５％にまで低下していた。
【産業上の利用可能性】
【０１３４】
本発明の高分子分散型液晶表示素子用組成物から得られる高分子分散型液晶表示素子は、低い駆動電圧と高い信頼性を有している。このため、駆動回路として低価格のＩＣドライバーを使用することができ、光散乱モードの高表示品位ディスプレイとして好適に使用することができ、特にアクティブ駆動で良好な表示を行うことができる。具体的には携帯電話、ＰＤＡ、携帯ゲーム機、時計、コンピューターなどの情報端末の表示素子や光散乱型の直視・反射型ペーパーライクディスプレイに使用することができる。また、採光コントロールのカーテン、文字や図形を表示し高速応答性で電気的に表示を切り換える広告板や装飾表示板としても有用である。さらにプロジェクション等の表示装置、デジタルペーパー、電子ブックや、時計、ＩＣカードの情報表示、光シャッターなどの光学素子としても有用である。
【図面の簡単な説明】
【０１３５】
【図１】実施例１の高分子分散型液晶表示素子のポリイミド膜と接していた調光層表面の、走査型電子顕微鏡による観察像である。
【図１】
2007065286.tif 000052